본 발명 의 취성 파괴 전파 정지 특성 과 대입 열 용접 열 영향 부 인성 이 우수 한 두꺼운 고강 도 강판 에서 는 , 상기 S 의 함유량 이 0 . 0005 내지 0 . 005 % 이 며 , 또한 상기 O 의 함유량 이 0 . 001 내지 0 . 004 % 이 며 , 질량 % 로 , Ca : 0 . 0003 내지 0 . 004 %, 및 Mg : 0 . 0003 내지 0 . 004 % 중 1 종 또는 2 종 을 더 함유 해도 좋 다 .